FR 2265244 A1 19751017 FR 7409156 A 19740318 La presente ínvention concerne les éléments chauffants utilisés dans les radiateurs électriques obscurs à résistances noyées dans un support isolant. Les dispositifs connus de ce genre sont généralement réalisés à partir d'un matériau réfractaire alumino-siliceux dans lequel sont scellé3 des résistances électriques au moyen de différents bétons réfractaires; Ces éléments sont obtenus par les procédés traditionnels connus dans la fabrication des triques alumino-siliceuses. La présente invention a pour objet une réalisation de blocs chauffants à résistance incorporée à partir d'un matériau économique à base d'argile tel que celui utilisé pour la fabrication des -briques de construction, ainsi qu un procédé de fabrication de tels blocs. Ce procédé de fabrication permet ltutilisation des équipe- ments et des techniques connues et peut ainsi s insérer dans une chaîne de fabrication existante. Ce procédé évite aussi les investissements coûteux et utilise un matériau bon marché, ce qui conduit à obtenir un produit particulièrement économique. Par ailleurs, à Itinverse des blocs réfractaires classiques, ce matériau présente un coefficient de conductlbilite thermique élevé qui conduit à des températures en service très sensiblement plus faibles, ce qui permet l'emploi d'alliage résistant à performances moins élevées donc plus économique. Un bloc chauffant réalisé suivant l'invention est décrit à titre d'exemple et en référence au dessin annexé, dont la figure I représente une vue perspective d'un élément à deux résistances et la figure 2 une vue perspective de l'ébauche avant montage des résistances. Suivant la figure 1, l'élément chauffant est constitué d'un corps en terre cuite 1 dans lequel sont disposées deux résistances électriques 2 représentées en trait pointillé et dont les ex trémités sont munies de bornes de connexion 3 disposées dans les logements de protection 4 pratiqués de préférence en retrait de la surface du corps. Le procédé d'obtention du présent élément- consiste, en une première opération, à réaliser une ébauche par filage suivant la technique briquetière classique. Ladite ébauche, représentée par la figure Z comporte deux orifices longitudinaux débouchant aux deux extrémités et destinés à recevoir les résistances électriques. Les résistances électriques sont façonnées par bobinage sous forme de solénoïde 2 et introduites dans les orifices longitudinaux de l'ébauche. L'ébauche garnie est ensuite placée dans un moule de même dimens ion puis pressée suivant son épaisseur par un moyen hydraulique ou mécanique afin d'obtenir la pénération par fluage du maté riau constituant i corps a l'intérieur du boudin de résistance jusqut rsplissage complet de orifice, réalisant ainsi l'enroba- ge de la résistance. L'element ainsi obtenu est ensuite démoulé puis séché et cuit suivant la technique briquetière classique. Suivant une variante de l'invention, il est procédé au séchage et à la cuisson de l'ébauche à la suite de son extrusion. On dispose ensuite les rés-istances dans l'ébauche cuite ainsi obtenue. On procède ensuite au remplissage des orifices longitudinaux au moyen des poudre de brique ou tout autre poudre réfractaire telles que chamotte, magnésie, etc... Le remplissage peut être effectué sous vibration afin d'obtenir un tassement de la poudre- autour de la résistance. Les extrémités des orifices sont alors obturées au moyen d'un produit réfractaire tel qu'un ciment afin de maintenir les connexions d'extrémité et de retenir la poudre. Ce dernier procédé présente l'avantage d'amortir les vibrations dont sont parfois affectées les résistances bobinées parcourues par un courant alternatif, et permet d'obtenir un élément chauffant silencieux. Les présentes descriptions représentent des formes non limitatives de l'invention notamment en ce qui concerne le nombre, la nature et la forme des résistances, la géométrie du corps, etc... La présente invention concerne tous les secteurs du chauffage électrique domestique et industriel. REVENDICATIONS 1. Bloc chauffant en matière isolante comportant au moins une résistance électrique à cosses d'extrémités apparentes caractérisé en ce qu'il est constitué d'un corps de terre cuite contenant au moi-ns une résistance noyée et qui est obtenu par extrusion et cuisson suivant la technique briquetière. 2. Procédé de fabrication d'un bloc chauffant selon lareven- dication I, caractérisé en ce qu'il consiste - à réaliser par filage-extrusion des blocs d'argile siliceuse com portant un ou plusieurs orifices traversants venus d'extrusion suivant la technique briquetière, - à disposer une résistance nue dans chaque orifice, - à presser chaque bloc ainsi garni dans un moule de façon à amener l'argile en contact intime avec toute la surface de la résistan ce, - à sécher, puis à cuire l'ensemble ainsi obtenu suivant la techni que briquetière. 3. Procédé de fabrication d'un bloc chauffant selon la revendication 1, caractérisé en ce qu'il consiste - à réaliser par filage-extrusion des blocs d'argile siliceuse com portant un ou plusieurs orifices traversants venus d'extrusion suivant la technique briquetière, - à sécher et à cuire suivant la technique briquetière l'ébauche ainsi obtenue, - à disposer une résistance nue dans chaque orifice, - à remplir chaque orifice au moyen de poudre de brique ou ré frac- taire éventuellement par vibrations, à à obturer les extrémités des orifices au moyen d'un matériau ré fractaire.